"分子構造中に1分子あたり一つのメタアクリロイルオキシ基を有するジヒドロキシアルカンAと、分子構造中にメタアクリロイルオキシ基を有するモノヒドロキシアルカンBと、ジイソシアネート化合物Cとを反応させて得られ、メタアクリロイル基当量が100~300g/eqの範囲であるウレタンメタアクリレートZと、ラジカル重合開始剤Dとを含有する活性エネルギー線硬化型樹脂組成物。前記ジイソシアネート化合物Cが、脂肪族ジイソシアネート化合物Cである請求項1記載の活性エネルギー線硬化型樹脂組成物。前記分子構造中に1分子あたり一つのメタアクリロイルオキシ基を有するジヒドロキシアルカンAと、前記分子構造中にメタアクリロイルオキシ基を有するモノヒドロキシアルカンBとのモル数の比[A/B]が0.2~5の範囲であることを特徴とする請求項1記載の活性エネルギー線硬化型樹脂組成物。前記分子構造中に1分子あたり一つのメタアクリロイルオキシ基を有するジヒドロキシアルカンAと、前記分子構造中にメタアクリロイルオキシ基を有するモノヒドロキシアルカンBと、前記ジイソシアネート化合物Cとの合計100質量部中の前記分子構造中に1分子あたり一つのメタアクリロイルオキシ基を有するジヒドロキシアルカンAの含有量が5~30質量部の範囲である請求項1記載の活性エネルギー線硬化型樹脂組成物。前記ウレタンメタアクリレートZの数平均分子量Mnが500~3,000の範囲である請求項1記載の活性エネルギー線硬化型樹脂組成物。請求項1~5のいずれか一つに記載の活性エネルギー線硬化型樹脂組成物の硬化物。請求項1~5のいずれか一つに記載の活性エネルギー線硬化型樹脂組成物からなる層を有するフィルム。本発明が解決しようとする課題は、硬化塗膜が耐傷性及び柔軟性に優れ、かつ、硬化時のカール変形が小さい活性エネルギー線硬化型樹脂組成物、該樹脂組成物の硬化物、及び該樹脂組成物からなる層を有するフィルムを提供することにある。本発明者らは、上記の課題を解決するため鋭意検討した結果、分子構造中に1分子あたり一つのメタアクリロイルオキシ基を有するジヒドロキシアルカンAと、分子構造中にメタアクリロイルオキシ基を有するモノヒドロキシアルカンBと、ジイソシアネート化合物Cとを反応させて得られ、メタアクリロイル基当量が100~300g/eqの範囲であるウレタンメタアクリレートZと、ラジカル重合開始剤Dとを含有する活性エネルギー線硬化型樹脂組成物からなる硬化塗膜が、硬化塗膜が耐傷性及び柔軟性に優れ、かつ、硬化時のカール変形が小さいものとなることを見出し、本発明を完成するに至った。即ち本発明は、分子構造中に1分子あたり一つのメタアクリロイルオキシ基を有するジヒドロキシアルカンAと、分子構造中にメタアクリロイルオキシ基を有するモノヒドロキシアルカンBと、ジイソシアネート化合物Cとを反応させて得られ、メタアクリロイル基当量が100~300g/eqの範囲であるウレタンメタアクリレートZと、ラジカル重合開始剤Dとを含有する活性エネルギー線硬化型樹脂組成物に関する。本発明は、更に、前記活性エネルギー線硬化型樹脂組成物の硬化物に関する。本発明は、更に、前記硬化物からなる層を有するフィルムに関する。本発明によれば、硬化塗膜が耐傷性及び柔軟性に優れ、かつ、硬化時のカール変形が小さい活性エネルギー線硬化型樹脂組成物、該樹脂組成物の硬化物、及び該樹脂組成物からなる層を有するフィルムを提供することができる。本発明のウレタンメタアクリレートZは、分子構造中に1分子あたり一つのメタアクリロイルオキシ基を有するジヒドロキシアルカンAと、分子構造中にメタアクリロイルオキシ基を有するモノヒドロキシアルカンBと、ジイソシアネート化合物Cとを反応させて得られる。前記ウレタンメタアクリレートZの反応原料として分子構造中に1分子あたり一つのメタアクリロイルオキシ基を有するジヒドロキシアルカンAを用いることにより、表面硬度が高く耐傷性に優れ、更に、屈曲部に追従できる柔軟性を有する硬化塗膜が得られる。前記分子構造中に1分子あたり一つのメタアクリロイルオキシ基を有するジヒドロキシアルカンAは、例えば、1,2-ジヒドロキシエチルメタアクリレート、1,2-ジヒドロキシプロピルメタアクリレート、1,3-ジヒドロキシプロピルメタアクリレート、2,3-ジヒドロキシプロピルメタアクリレート、アクリル酸1-ヒドロキシメチル-2-ヒドロキシエチル、1,2-ジヒドロキシブチルメタアクリレート、1,3-ジヒドロキシブチルメタアクリレート、1,4-ジヒドロキシブチルメタアクリレート、2,3-ジヒドロキシブチルメタアクリレート、2,4-ジヒドロキシブチルメタアクリレート、3,4-ジヒドロキシブチルメタアクリレート、ブタン-1,2,3-トリオール2-アクリラート、ブタン-1,2,4-トリオール2-アクリラート、ブタン1,2,3-トリオール3-アクリラート、1,2-ジヒドロキシペンチルメタアクリレート、1,3-ジヒドロキシペンチルメタアクリレート、1,4-ジヒドロキシペンチルメタアクリレート、1,5-ジヒドロキシペンチルメタアクリレート、2,3-ジヒドロキシペンチルメタアクリレート、2,4-ジヒドロキシペンチルメタアクリレート、2,5-ジヒドロキシペンチルメタアクリレート、3,4-ジヒドロキシペンチルメタアクリレート、3,5-ジヒドロキシペンチルメタアクリレート、4,5-ジヒドロキシペンチルメタアクリレート、トリメチロールプロパンモノメタアクリレート等が挙げられる。これらはそれぞれ単独で用いても良いし、二種類以上を併用しても良い。これら分子構造中に1分子あたり一つのメタアクリロイルオキシ基を有するジヒドロキシアルカンAの中でも、特に耐擦傷性と柔軟性とに優れる硬化塗膜が得られる点で、1,2-ジヒドロキシプロピルメタアクリレート、1,3-ジヒドロキシプロピルメタアクリレート、2,3-ジヒドロキシプロピルメタアクリレート、アクリル酸1-ヒドロキシメチル-2-ヒドロキシエチル、トリメチロールプロパンモノメタアクリレートが好ましく、2,3-ジヒドロキシプロピルメタアクリレートが特に好ましい。本発明では、前記ウレタンメタアクリレートZの反応原料として前記分子構造中にメタアクリロイルオキシ基を有するモノヒドロキシアルカンBを用いることにより、硬化性が高く、硬化塗膜が耐傷性に優れる活性エネルギー線硬化型樹脂組成物が得られる。該分子構造中にメタアクリロイルオキシ基を有するモノヒドロキシアルカンBは、例えば、1-ヒドロキシエチルメタアクリレート、2-ヒドロキシエチルメタアクリレート、1-ヒドロキシプロピルメタアクリレート、2-ヒドロキシプロピルメタアクリレート、3-ヒドロキシプロピルメタアクリレート、1-ヒドロキシブチルメタアクリレート、2-ヒドロキシブチルメタアクリレート、3-ヒドロキシブチルメタアクリレート、4-ヒドロキシブチルメタアクリレート、5-ヒドロキシペンチルメタアクリレート、6-ヒドロキシヘキシルメタアクリレート、2-ヒドロキシ-3-フェニルオキシプロピルメタアクリレート、4-ヒドロキシシクロヘキシルメタアクリレート、ネオペンチルグリコールモノメタアクリレート、エチレングリコールモノメタアクリレート、ポリエチレングリコールモノメタアクリレート、プロピレングリコールモノメタアクリレート、ポリプロピレングリコールモノメタアクリレート等の分子構造中に一つのメタアクリロイルオキシ基を有するモノヒドロキシアルカン;トリメチロールプロパンジメタアクリレート、グリセロールジメタアクリレート、ペンタエリスリトールトリメタアクリレート、ジペンタエリスリトールペンタメタアクリレート等の分子構造中に2つ以上のメタアクリロイルオキシ基を有するモノヒドロキシアルカン等を挙げることができる。これらはそれぞれ単独で用いても良いし、2種類以上を併用しても良い。これらの中でも、特に硬化性が高く、硬化塗膜が耐傷性に優れる樹脂組成物が得られることから、前記分子構造中に2つ以上のメタアクリロイルオキシ基を有するモノヒドロキシアルカンが好ましく、ペンタエリスリトールトリメタアクリレート及びジペンタエリスリトールペンタメタアクリレートがより好ましく、ペンタエリスリトールトリメタアクリレートが特に好ましい。本発明で用いるジイソシアネート化合物Cは、例えば、ブタン-1,4-ジイソシアネート、ヘキサメチレンジイソシアネート、2,2,4-トリメチルヘキサメチレンジイソシアネート、2,4,4-トリメチルヘキサメチレンジイソシアネート、キシリレンジイソシアネート、m-テトラメチルキシリレンジイソシアネートシクロヘキサン-1,4-ジイソシアネート、イソホロンジイソシアネート、リジンジイソシアネート、ジシクロヘキシルメタン-4,4′-ジイソシアネート、1,3-ビスイソシアネートメチルシクロヘキサン、メチルシクロヘキサンジイソシアネート等の脂肪族ジイソシアネート化合物;1,5-ナフチレンジイソシアネート、4,4′-ジフェニルメタンジイソシアネート、4,4′-ジフェニルジメチルメタンジイソシアネート、4,4′-ジベンジルジイソシアネート、ジアルキルジフェニルメタンジイソシアネート、テトラアルキルジフェニルメタンジイソシアネート、1,3-フェニレンジイソシアネート、1,4-フェニレンジイソシアネート、トリレンジイソシアネート等の芳香族ジイソシアネート化合物等が挙げられる。これらはそれぞれ単独で用いても良いし、2種類以上を併用しても良い。これらの中でも、特に柔軟性優れる塗膜が得られる点で、前記脂肪族ジイソシアネート化合物が好ましく、ヘキサメチレンジイソシアネート、イソホロンジイソシアネート、ジシクロヘキシルメタン-4,4′-ジイソシアネートがより好ましい。前記分子構造中に1分子あたり一つのメタアクリロイルオキシ基を有するジヒドロキシアルカンAと、前記分子構造中にメタアクリロイルオキシ基を有するモノヒドロキシアルカンBと、前記ジイソシアネート化合物Cとを反応させて本発明のウレタンメタアクリレートZを製造する方法は、例えば、前記分子構造中に1分子あたり一つのメタアクリロイルオキシ基を有するジヒドロキシアルカンA、前記分子構造中にメタアクリロイルオキシ基を有するモノヒドロキシアルカンB、ジブチル錫ジラウレート等のウレタン化触媒及びハイドロキノン等の重合禁止剤を均一混合したものに、前記ジイソシアネート化合物Cを分割投入した後、70°C~80°Cの範囲となる温度条件で2~5時間の範囲で反応させる方法や、前記分子構造中に1分子あたり一つのメタアクリロイルオキシ基を有するジヒドロキシアルカンAと前記ジイソシアネート化合物Cとを、ジブチル錫ジラウレート等のウレタン化触媒及びハイドロキノン等の重合禁止剤の存在下で反応させ、ついで、前記分子構造中にメタアクリロイルオキシ基を有するモノヒドロキシアルカンBを加えて反応させる方法が挙げられる。このとき、前記分子構造中に1分子あたり一つのメタアクリロイルオキシ基を有するジヒドロキシアルカンAが含有する水酸基と、前記分子構造中にメタアクリロイルオキシ基を有するモノヒドロキシアルカンBが含有する水酸基とのモル数の和OHと、ジイソシアネート化合物Cが含有するイソシアネート基のモル数NCOとの比[OH/NCO]は1/0.9~1/1.2の範囲であることが好ましい。また、耐傷性及び柔軟性に優れる塗膜が得られる点で、前記分子構造中に1分子あたり一つのメタアクリロイルオキシ基を有するジヒドロキシアルカンAと、前記分子構造中にメタアクリロイルオキシ基を有するモノヒドロキシアルカンBとのモル数の比[A/B]は0.2~5の範囲であることが好ましく、0.4~3.5の範囲であることがより好ましい。また、より柔軟性の高い硬化塗膜が得られる点で、前記ウレタンメタアクリレートZの原料である前記分子構造中に1分子あたり一つのメタアクリロイルオキシ基を有するジヒドロキシアルカンAと、前記分子構造中にメタアクリロイルオキシ基を有するモノヒドロキシアルカンB、前記ジイソシアネート化合物Cとの合計100質量部中の前記分子構造中に1分子あたり一つのメタアクリロイルオキシ基を有するジヒドロキシアルカンAの含有量は、5~30質量部の範囲であることが好ましく、8~25質量部の範囲であることがより好ましい。このようにして得られるウレタンメタアクリレートZのメタアクリロイル基当量は100~300g/eqの範囲である。メタアクリロイル基当量が100g/eq未満の場合には塗膜の耐傷性が低下する。また、メタアクリロイル基当量が300g/eqを超える場合には、塗膜が硬く脆いものとなり、硬化時のカール変形も大きくなる。中でも、耐傷性及び柔軟性に優れ、かつ、硬化時のカール変形が小さい塗膜が得られる点で、メタアクリロイル基当量が120~270g/eqの範囲であるものが好ましい。尚、本発明におけるメタアクリロイル基当量は、ウレタンメタアクリレートZの原料組成から計算により求められる値を指す。前記ウレタンメタアクリレートZの数平均分子量Mnは、耐傷性及び柔軟性に優れる塗膜が得られる点で、500~3,000の範囲であることが好ましく、1,000~2,500の範囲であることがより好ましい。尚、本発明において、数平均分子量Mnは下記条件のゲルパーミアーションクロマトグラフィーGPCにより測定される値である。測定装置;東ソー株式会社製HLC-8220GPCカラム;東ソー株式会社製TSK-GUARDCOLUMNSuperHZ-L東ソー株式会社製TSK-GELSuperHZM-M×4検出器;RI示差屈折計データ処理;東ソー株式会社製マルチステーションGPC-8020modelII測定条件;カラム温度40°C溶媒テトラヒドロフラン流速0.35ml/分標準;単分散ポリスチレン試料;樹脂固形分換算で0.2質量のテトラヒドロフラン溶液をマイクロフィルターでろ過したもの100μl本発明の活性エネルギー線硬化型樹脂組成物は、前記ウレタンメタアクリレートZと併せてラジカル重合開始剤Dを含有する。前記ラジカル重合開始剤Dは、例えば、1-ヒドロキシシクロヘキシルフェニルケトン、2-ヒドロキシ-2-メチル-1-フェニルプロパン-1-オン、1-4-2-ヒドロキシエトキシフェニル-2-ヒドロキシ-2-メチル-1-プロパン-1-オン、チオキサントン及びチオキサントン誘導体、2,2′-ジメトキシ-1,2-ジフェニルエタン-1-オン、2,4,6-トリメチルベンゾイルジフェニルホスフィンオキシド、ビス2,4,6-トリメチルベンゾイルフェニルホスフィンオキシド、2-メチル-1-[4-メチルチオフェニル]-2-モルホリノ-1-プロパノン、2-ベンジル-2-ジメチルアミノ-1-4-モルホリノフェニル-ブタン-1-オン等が上げられる。これらラジカル重合開始剤の市販品は、例えば、イルガキュア-184、イルガキュア-149、イルガキュア-261、イルガキュア-369、イルガキュア-500、イルガキュア-651、イルガキュア-754、イルガキュア-784、イルガキュア-819、イルガキュア-907、イルガキュア-1116、イルガキュア-1664、イルガキュア-1700、イルガキュア-1800、イルガキュア-1850、イルガキュア-2959、イルガキュア-4043、ダロキュア-1173チバスペシャルティーケミカルズ社製、ルシリンTPOビーエーエスエフ社製、カヤキュア-DETX、カヤキュア-MBP、カヤキュア-DMBI、カヤキュア-EPA、カヤキュア-OA日本化薬株式会社製、バイキュア-10、バイキュア-55ストウファケミカル社製、トリゴナルP1アクゾ社製、サンドレイ1000サンドズ社製、ディープアプジョン社製、クオンタキュア-PDO、クオンタキュア-ITX、クオンタキュア-EPDワードブレンキンソップ社製等が挙げられる。これらはそれぞれ単独で用いても良いし、二種類以上を併用しても良い。前記ラジカル重合開始剤Dは、光の感度を良好に保ち、かつ、結晶の析出や塗膜物性の劣化等を生じない点で、本発明の活性エネルギー線硬化型樹脂組成物の総質量100質量部中、0.05~20質量部の範囲であることが好ましく、0.1~10質量部の範囲であることがより好ましい。本発明の活性エネルギー線硬化型樹脂組成物は、更に、前記ウレタンメタアクリレートZ以外の活性エネルギー線硬化型化合物E、有機溶剤F、各種添加剤G等を含有しても良い。この際、本発明の活性エネルギー線硬化型樹脂組成物中の前記ウレタンメタアクリレートZの含有量は、本願所望の効果である耐傷性と柔軟性とに優れる硬化塗膜が得られる点で、本発明の活性エネルギー線硬化型樹脂組成物の総質量100質量部中、40質量部以上であることが好ましく、60質量部以上であることが好ましく、80質量部以上であることがより好ましい。前記活性エネルギー線硬化型化合物Eは、例えば、分子構造内にメタアクリロイル基を有する化合物が挙げられ、具体的には、メチルメタアクリレート、エチルメタアクリレート、プロピルメタアクリレート、n-ブチルメタアクリレート、i-ブチルメタアクリレート、t-ブチルメタアクリレート、オクチルメタアクリレート、ドデシルメタアクリレート、ステアリルメタアクリレート、シクロヘキシルメタアクリレート、イソボロニルメタアクリレート、テトラヒドロフルフリルメタアクリレート、アクリロイルモルフォリン、ベンゾイルオキシエチルメタアクリレート、ベンジルメタアクリレート、フェニルエチルメタアクリレート、フェノキシエチルメタアクリレート、2-ヒドロキシ-3-フェノキシプロピルメタアクリレート、テトラヒドロフルフリルメタアクリレート等のモノメタアクリレート;エチレングリコールジメタアクリレート、プロプレングリコールジメタアクリレート、ブタンジオールジメタアクリレート、ヘキサンジオールジメタアクリレート、トリメチロールプロパントリメタアクリレート、グリセロールトリメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート等の多官能メタアクリレート;スチレン、α-メチルスチレン、クロロスチレンなどのスチレン誘導体;ブタジエン、イソプレン、ピペリレン、ジメチルブタジエンなどのジエン系化合物;メチルビニルケトン、ブチルビニルケトンなどの不飽和ケトン;酢酸ビニル、酪酸ビニルなどのビニルエステル;メチルビニルエーテル、ブチルビニルエーテルなどのビニルエーテル等が挙げられる。これらはそれぞれ単独で用いても良いし、二種類以上を併用しても良い。これらの中でも、より耐傷性に優れる硬化塗膜が得られる点で、前記多官能メタアクリレートが好ましく、ペンタエリスリトールトリメタアクリレート、ペンタエリスリトールテトラメタアクリレート、ジペンタエリスリトールペンタメタアクリレート、ジペンタエリスリトールヘキサメタアクリレートがより好ましい。本願発明の所望の効果である耐傷性及び柔軟性に優れる硬化塗膜を得るために、これらの活性エネルギー線硬化型化合物Eは、本発明の活性エネルギー線硬化型樹脂組成物の総質量100質量部に対し、50質量部以下で用いることが好ましく、40質量部以下で用いることがより好ましい。前記有機溶剤Fは、例えば、酢酸メチル、酢酸エチル、酢酸ブチル、エチレングリコールモノエチルエーテル、エチレングリコールモノエチルエーテルアセテート、エチレングリコールモノブチルエーテルアセテート等のエステル系溶剤;アセトン、メチルエチルケトン、メチルイソブチルケトン等のケトン系溶剤;トルエン、キシレン等の芳香族系溶剤、またはこれらの混合物類等が挙げられる。これらはそれぞれ単独で用いても良いし、二種類以上を併用しても良い。これら有機溶剤Fは、主に本発明の活性エネルギー線硬化型樹脂組成物の粘度を調節する目的で使用する。具体的な使用量は、本発明の活性エネルギー線硬化型樹脂組成物の不揮発分の値が、20~80質量となる範囲で用いることが好ましく、30~70質量となる範囲で用いることがより好ましい。前記添加剤Gは、例えば光増感剤紫外線吸収剤、酸化防止剤、シリコーン系添加剤、フッ素系添加剤、レオロジーコントロール剤、脱泡剤、帯電防止剤、防曇剤等が挙げられる。これらはそれぞれ単独で用いても良いし、二種類以上を併用しても良い。これら添加剤は、添加剤の効果を十分発揮し、また紫外線硬化を阻害しない範囲で、本発明の活性エネルギー線硬化型樹脂組成物の総質量100質量部中、20質量部以下の範囲であることが好ましく、10質量部以下の範囲であることがより好ましい。本発明の活性エネルギー線硬化型樹脂組成物の硬化物からなる層を有するフィルムは、上記活性エネルギー線硬化型樹脂組成物をフィルム基材上に塗布し、活性エネルギー線を照射して該樹脂組成物を硬化させて得られる。前記フィルム基材は、例えば、ポリカーボネート、ポリメチルメタクリレート、ポリスチレン、ポリエステル、ポリオレフィン、エポキシ樹脂、メラミン樹脂、トリアセチルセルロース樹脂、ABS樹脂、AS樹脂、ノルボルネン系樹脂、環状オレフィン、ポリイミド樹脂等のフィルム基材が挙げられる。本発明の活性エネルギー線硬化型樹脂組成物を前記フィルム基材上に塗布する際は、十分な耐傷性が発現し、かつ、柔軟性と靭性にも優れる塗膜が得られることから、硬化後の膜厚が0.5~20μmの範囲となるように塗布するのが好ましく、1~10μmの範囲となるように塗布することが寄り好ましい。該活性エネルギー線硬化型樹脂組成物の塗布方法は、例えば、バーコーター塗工、メイヤーバー塗工、エアナイフ塗工、グラビア塗工、リバースグラビア塗工、オフセット印刷、フレキソ印刷、スクリーン印刷法等が挙げられる。上記の方法で形成した活性エネルギー線硬化型樹脂組成物の塗布膜を硬化させる際に照射する活性エネルギー線は、例えば、紫外線や電子線が挙げられる。紫外線により硬化させる場合、光源としてキセノンランプ、高圧水銀灯、メタルハライドランプを有する紫外線照射装置が使用され、必要に応じて光量、光源の配置などが調整される。これらの中でも高圧水銀灯を使用する場合、通常80~160W/cmの光量を有したランプ1灯に対して搬送速度5~50m分で硬化させるのが好ましい。一方、電子線により硬化させる場合、通常10~300kVの加速電圧を有する電子線加速装置にて、搬送速度5~50m分で硬化させるのが好ましい。このようにして得られる本発明のフィルムは、例えば、偏光板保護フィルム、タッチパネル等の光学物品用ハードコートフィルムに代表される各種保護フィルム、反射防止フィルム、拡散フィルムやプリズムシートのバックコーティング等に好適に使用することができる。また、本発明の活性エネルギー線硬化型樹脂組成物は、塗装法、転写法及びシート接着法等の処方により、携帯電話、各種家電製品、自動車のバンパー等の成形品の表面保護にも好適に用いることができる。以下に実施例及び比較例を挙げて、本発明をより具体的に説明する。製造例1ウレタンメタアクリレートZ1の製造四つ口フラスコにペンタエリスリトールトリアクリレートとペンタエリスリトールテトラアクリレートとの混合物ペンタエリスリトールトリアクリレートとペンタエリスリトールテトラアクリレートとの質量比は60/40、東亜合成社製アロニックスM-30562.28質量部、グリセリンモノアクリレート日油社製ブレンマーGLA9.95質量部、ジブチル錫ジラウレート0.03質量部、およびハイドロキノン0.3質量部を加え、均一溶液とした。フラスコの内温が50°Cになるまで加温し、次いで、イソホロンジイソシアネートエボニックデグサ社製VESTANATIPDI27.77質量部を約一時間かけて分割投入した。80°Cで3時間反応させ、赤外吸収スペクトルにてイソシアネート基の消失を確認した後、酢酸ブチルを用いて不揮発分を80に調整し、ウレタンメタアクリレートZ1を含有する組成物を得た。該組成物中のウレタンメタアクリレートZ1のアクリロイル基当量は169g/eqであり、数平均分子量Mnは1,200であった。製造例2~6ウレタンメタアクリレートZ2~Z6の製造用いる原料の組成を表1に示すように変更した以外は製造例1と同様の方法により、ウレタンアクリレートZ2~Z6それぞれの組成物を得た。比較製造例1ウレタンアクリレートZ’1の合成四つ口フラスコにポリブタジエングリコール日本曹達社製NISSOPBG-1000199質量部、ジシクロヘキシルメタン-4,4′-ジイソシアネート住友バイエル社製デスモジュールW79.5質量部、ハイドロキノン0.1質量部を仕込、攪拌しながら60°Cに昇温した後、ジブチル錫ジラウレート0.06質量部を追加した後に、グリセリンモノアクリレート日油社製ブレンマーGLA9質量部を1時間かけて滴下した。3時間反応させた後、ペンタエリスリトールジアクリレート、ペンタエリスリトールトリアクリレート及びペンタエリスリトールテトラアクリレートの混合物ペンタエリスリトールジアクリレート、ペンタエリスリトールトリアクリレート及びペンタエリスリトールテトラアクリレートの質量比は5/70/25、東亜合成社製アロニックスM-30693質量部を2時間かけて滴下し、更に70°Cで5時間反応させて、ウレタンアクリレートZ’1を含有する組成物を得た。該組成物中のウレタンアクリレートZ’1のアクリロイル基当量は474g/eqであった。実施例1ハードコート層を有するフィルムの製造合成例1で得たウレタンアクリレートZ1組成物125質量部、光開始剤イルガキュア184を4質量部、MEK75質量部を混合し、不揮発分を50質量に調整した活性エネルギー線硬化型樹脂組成物を得た。これを、厚さ125μmのPETフィルム上にバーコーターで塗布した後、70°Cで5分間乾燥させた。次いで空気雰囲気下、80W高圧水銀ランプで紫外線を1000mJ/cm2照射して、本願発明の樹脂組成物からなる膜厚5μmの硬化塗膜をPETフィルム上に形成し、評価用フィルムを得た。該フィルムについて、下記の方法により各種評価試験を行った。結果を表2に示す。1.鉛筆硬度の測定JJISK5600-5-4に準拠して、評価用フィルムのハードコート層の鉛筆硬度の測定を行った。1つの硬度につき5回測定を行い、傷が付いた回数が0又は1回であった硬度を硬化塗膜の有する硬度とした。鉛筆硬度が高いほど、引っかき傷に対する耐性が高い。◎:H以上×:H未満2.耐擦傷性の評価スチールウール日本スチールウール株式会社製ボンスター00000.5gで直径2.4センチメートルの円盤状の圧子を包み、該圧子に500g重の荷重をかけて、評価用フィルムのハードコート層面を200往復させる磨耗試験を行った。磨耗試験前後の塗膜のヘーズ値を、自動ヘーズコンピュータースガ試験機株式会社製HZ-2を用いて測定し、それらの差の値dHで耐擦り傷性を評価した。差の値が小さいほど、擦傷に対する耐性が高い。3.マンドレル試験マンドレル試験機TP技研社製屈曲試験機を用いて評価用フィルムを試験棒に巻きつけ、フィルムの硬化塗膜層にクラックが生じるか否かを目視確認する試験を行い、クラックが生じない試験棒の最小径を評価結果とした。該最小径が小さいほど、柔軟性の高い塗膜である。◎:クラックが生じない最小径が1~4mm○:クラックが生じない最小径が5~8mm×:8mmの試験棒でもクラックが生じる。4.硬化時のカール変形試験評価用フィルムから100mm×100mmの試験片を切り出し、該試験片を水平面上に置いた際の、水平面からの4角の浮きを測定し、その平均値を評価結果とした。浮きの平均値が小さいほど、硬化時のカール変形が小さい塗膜である。実施例2~6ウレタンアクリレートZ1に代えて、ウレタンアクリレートZ2~Z6を用いた以外は実施例1と同様にして評価用サンプルを得、各種評価試験を行った。結果を表2に示す。比較例1ハードコート層を有するフィルムの製造比較合成例1で得たウレタンアクリレートZ’1組成物10質量部、ペンタエリスリトールジアクリレート、ペンタエリスリトールトリアクリレート及びペンタエリスリトールテトラアクリレートの混合物ジアクリレート、トリアクリレート及びテトラアクリレートの質量比は5/70/25、東亜合成社製アロニックスM-30670質量部、無機微粒子日揮触媒化成社製V-880433.3質量部、光開始剤イルガキュア9074質量部を混合し、プロピレングリコールモノメチルエーテルで不揮発分を50質量に調整して活性エネルギー線硬化型樹脂組成物を得た。これを、厚さ125μmのPETフィルム上にバーコーターで塗布した後、70°Cで5分間乾燥させた。次いで空気雰囲気下、80W高圧水銀ランプで紫外線を1000mJ/cm2照射して、本願発明の樹脂組成物からなる膜厚5μmの硬化塗膜をPETフィルム上に形成し、評価用フィルムを得た。該フィルムについて、下記の方法により各種評価試験を行った。結果を表3に示す。"